(57)【特許請求の範囲】
【請求項１】
（メタ）アクリル系ポリマー（Ａ）を含む塗膜用改質剤を含む塗料組成物であって、
該（メタ）アクリル系ポリマー（Ａ）は、水系溶媒中のエマルションであり、重量平均分子量が５０００〜５００００であり、ＳＰ値が９．４以上であり、
該塗料組成物は、（メタ）アクリル系ポリマー（Ｂ）を更に含み、
該（メタ）アクリル系ポリマー（Ｂ）の重量平均分子量は、該（メタ）アクリル系ポリマー（Ａ）の重量平均分子量よりも１０００００以上、４０００００以下大きく、
該塗料組成物は、（メタ）アクリル系ポリマー（Ｂ）の含有量１００質量部に対して、（メタ）アクリル系ポリマー（Ａ）の含有量が５〜５０質量部であり、乾燥後の膜厚が１．５ｍｍ以上である塗膜を形成するために用いられる
ことを特徴とする塗料組成物。
【請求項２】
前記（メタ）アクリル系ポリマー（Ａ）は、ＳＰ値が９．５以上である
ことを特徴とする請求項１に記載の塗料組成物。
【請求項３】
前記（メタ）アクリル系ポリマー（Ａ）は、ＳＰ値が１０〜１４である
ことを特徴とする請求項２に記載の塗料組成物。
【請求項４】
前記（メタ）アクリル系ポリマー（Ａ）は、ガラス転移温度が−５０〜１０℃である
ことを特徴とする請求項１〜３のいずれかに記載の塗料組成物。
【請求項５】
前記（メタ）アクリル系ポリマー（Ａ）は、ヒドロキシエチル（メタ）アクリレート、アクリロニトリル、エチルアクリレート、及び、アクリルアミドからなる群より選択される少なくとも１種の単量体由来の構造単位を含む
ことを特徴とする請求項１〜４のいずれかに記載の塗料組成物。
【請求項６】
前記（メタ）アクリル系ポリマー（Ｂ）の重量平均分子量は、（メタ）アクリル系ポリマー（Ａ）の重量平均分子量よりも、３０００００以下大きい
ことを特徴とする請求項１〜５のいずれかに記載の塗料組成物。
【請求項７】
前記塗料組成物は、無機充填材を更に含む
ことを特徴とする請求項１〜６のいずれかに記載の塗料組成物。
【請求項８】
前記塗料組成物は、無機充填材の含有量が５０〜３００質量部である
ことを特徴とする請求項７に記載の塗料組成物。
【請求項９】
前記（メタ）アクリル系ポリマー（Ｂ）のＳＰ値は、前記ポリマー（Ａ）のＳＰ値よりも小さい
ことを特徴とする請求項１〜８のいずれかに記載の塗料組成物。
【請求項１０】
前記ポリマー（Ｂ）のガラス転移温度は、前記ポリマー（Ａ）のガラス転移温度よりも大きい
ことを特徴とする請求項１〜９のいずれかに記載の塗料組成物。
【請求項１１】
前記（メタ）アクリル系ポリマー（Ａ）の重量平均分子量は、２００００以下である
ことを特徴とする請求項１〜１０のいずれかに記載の塗料組成物。
【請求項１２】
請求項１〜１１のいずれかに記載の塗料組成物を加熱乾燥して得られる、膜厚が１．５ｍｍ以上である塗膜。
【請求項１３】
塗膜を製造する方法であって、
該製造方法は、（メタ）アクリル系ポリマー（Ａ）と、該ポリマー（Ａ）の重量平均分子量よりも１０００００以上、４０００００以下大きい重量平均分子量を有する（メタ）アクリル系ポリマー（Ｂ）と、無機充填材とを含む塗料組成物を加熱乾燥して塗膜化することにより膜厚が１．５ｍｍ以上である塗膜を形成する工程を含み、
該（メタ）アクリル系ポリマー（Ａ）は、水系溶媒中のエマルションであり、重量平均分子量が５０００〜５００００であり、ＳＰ値が９．４以上であり、
該塗料組成物は、（メタ）アクリル系ポリマー（Ｂ）の含有量１００質量部に対して、（メタ）アクリル系ポリマー（Ａ）の含有量が５〜５０質量部である
ことを特徴とする塗膜の製造方法。
【発明の詳細な説明】
【技術分野】
【０００１】
本発明は、塗料組成物、塗膜、及び、塗膜の製造方法に関する。
【背景技術】
【０００２】
塗料組成物は、基材上に塗膜形成して基材を保護するために、自動車、鉄道車両、船舶、航空機、電気機器、建築構造物、建設機器等の様々な分野において幅広く用いられている。このような工業的に使用される塗料組成物においては、塗料組成物の取扱い性や作業性が高いことや、塗料組成物を用いて得られる塗膜の外観や接着性を良好なものとすることも重要である。塗料組成物は、一般にポリマー、顔料、溶剤等が配合されたものであり、更に塗膜用改質剤も配合される。塗膜用改質剤は、塗料組成物に求められる各種機能を適切に向上するために用いられるものである。
【０００３】
制振性等の各種機能を向上するための塗料組成物（例えば、特許文献１〜３参照。）や、塗膜を平滑化するレベリング剤が開示されている（例えば、非特許文献１、２参照。）。
【先行技術文献】
【特許文献】
【０００４】
【特許文献１】特昭５７−５７７５７号公報
【特許文献２】特開平１０−３１６８８８号公報
【特許文献３】特開２０１１−５７８２９号公報
【非特許文献】
【０００５】
【非特許文献１】「色材協会誌」、色材協会、第68巻、第4号、p.234-244(1995)
【非特許文献２】“表面調整剤の役割とその作用”、［online］、楠本化成株式会社、［平成26年3月31日検索］、インターネット〈URL：http://www.kusumoto.co.jp/pdf/tecnews/hyomen-yakuwari.pdf〉
【発明の概要】
【発明が解決しようとする課題】
【０００６】
上記のように、塗料用途に用いられる樹脂組成物について、上記各種機能が向上された塗膜を得るための種々の試みがなされている。しかしながら、上記のいずれのものについても、加熱乾燥する等の塗膜化工程で、塗膜の端（エッジ）部が盛り上がることを抑制し、充分に塗膜表面の平滑性が向上できているとは言い難いのが現状である。工業的に使用される塗料組成物において表面の平滑性が向上されたムラの無い塗膜を形成できることは重要な要素であり、平滑性がより向上され、各種工業用途においてより好適に用いることができる塗膜を形成できる塗料組成物が求められている。
【０００７】
本発明は、上記現状に鑑みてなされたものであり、平滑かつ接着性に優れる塗膜を基材上に形成でき、加熱乾燥性にも優れる塗料組成物を提供することを目的とする。
【課題を解決するための手段】
【０００８】
本発明者は、塗料用途に使用でき、平滑な塗膜を得ることができる塗料組成物の配合について種々検討し、塗料組成物中に配合するポリマーについて種々検討した。そして、水系溶媒中のエマルションであり、重量平均分子量が５０００〜５００００である（メタ）アクリル系ポリマー（Ａ）を塗膜用改質剤として塗料組成物の主剤成分に添加することで、基材上に塗工した塗料組成物を加熱乾燥する等の塗膜化工程で、塗膜の端（エッジ）部が盛り上がらずに形状が保持された平滑な塗膜が得られるという効果を確認した。このようにして得られた塗膜の外観は、際立って優れるものとなり、鋼板等の基材との接着性も改善する。また、上記塗膜用改質剤が添加された塗料組成物は、加熱乾燥性も向上する。更に本発明者は鋭意検討を行い、上記（メタ）アクリル系ポリマー（Ａ）と共に、該（メタ）アクリル系ポリマー（Ａ）の重量平均分子量よりも大きい重量平均分子量をもつ主剤成分としての（メタ）アクリル系ポリマー（Ｂ）及び無機充填材を含む塗料組成物を用いることにより、上記の（メタ）アクリル系ポリマー（Ａ）の作用効果がより顕著に発揮されることを見出し、上記課題をみごとに解決することができることに想到し、本発明に到達したものである。
【０００９】
すなわち本発明は、（メタ）アクリル系ポリマー（Ａ）を含む塗膜用改質剤であって、上記（メタ）アクリル系ポリマー（Ａ）は、水系溶媒中のエマルションであり、重量平均分子量が５０００〜５００００である塗膜用改質剤である。
また本発明は、本発明の塗膜用改質剤を含む塗料組成物であって、上記塗料組成物は、（メタ）アクリル系ポリマー（Ｂ）及び無機充填材を更に含み、上記（メタ）アクリル系ポリマー（Ｂ）の重量平均分子量は、上記（メタ）アクリル系ポリマー（Ａ）の重量平均分子量よりも大きい塗料組成物でもある。
更に本発明は、本発明の塗料組成物を用いて得られる塗膜でもある。
そして本発明は、塗膜を製造する方法であって、上記製造方法は、（メタ）アクリル系ポリマー（Ａ）と、該ポリマー（Ａ）の重量平均分子量よりも大きい重量平均分子量を有する（メタ）アクリル系ポリマー（Ｂ）と、無機充填材とを塗膜化する工程を含み、上記（メタ）アクリル系ポリマー（Ａ）は、水系溶媒中のエマルションであり、重量平均分子量が５０００〜５００００である塗膜の製造方法でもある。
【００１０】
以下に本発明を詳述する。
なお、以下において記載される本発明の個々の好ましい形態を２つ以上組み合わせた形態もまた、本発明の好ましい形態である。
【００１１】
＜１．塗膜用改質剤＞
本発明の塗膜用改質剤は、水系溶媒中のエマルションである（メタ）アクリル系ポリマー（Ａ）を含み、該（メタ）アクリル系ポリマー（Ａ）は、重量平均分子量が５０００〜５００００である。該重量平均分子量は、７０００以上が好ましく、９０００以上がより好ましく、１１０００以上が更に好ましい。また、該重量平均分子量は、塗膜形成時に塗膜のエッジ部変形をより充分に抑制し、より平滑な塗膜が得られることから、４００００以下が好ましく、３００００以下がより好ましく、２００００以下が更に好ましく、１７０００以下が特に好ましい。
上記重量平均分子量は、ＧＰＣ（ゲルパーミエーションクロマトグラフィー）により後述する条件で測定することができる。
【００１２】
本発明の塗膜用改質剤は、主剤成分（後述する（メタ）アクリル系ポリマー（Ｂ））に添加し、これにより塗膜における平滑性等の各種性能を改善するために用いるものであり、本発明の塗膜用改質剤のみから構成される塗膜を形成するために用いるものではない。
上記（メタ）アクリル系ポリマー（Ａ）は、１種であってもよく、２種以上であってもよい。また、本発明の塗膜用改質剤は、上記（メタ）アクリル系ポリマー（Ａ）を含む限り、（メタ）アクリル系ポリマー（Ａ）に該当しないエマルション、後述する無機充填材等の成分を含んでいてもよい。
【００１３】
上記（メタ）アクリル系ポリマー（Ａ）は、（メタ）アクリル系単量体を含む単量体成分から得られる重合体によって形成されるものである。
なお、本明細書中、（メタ）アクリル系単量体とは、アクリロイル基若しくはメタクリロイル基、又は、これらの基における水素原子が他の原子若しくは原子団に置き換わった基を有する単量体、又は、そのような単量体の誘導体を意味する。（メタ）アクリル系単量体は、酸基（−ＣＯＯＨ基）、又は、−ＣＯＯＨ基がエステルとなったもの若しくは塩となったものを有する。
【００１４】
上記（メタ）アクリル系ポリマー（Ａ）は、ＳＰ値が９．５以上であることが好ましい。これにより、塗膜の接着強度を優れたものとすることができる。また、塗膜形成時に塗膜のエッジ部変形をより充分に抑制し、より平滑な塗膜を得ることができる。これは、従来では基材上に塗布した樹脂組成物（ウェット塗膜とも言う。）に対して加熱乾燥時等を行って塗膜化する場合、ウェット塗膜の端（エッジ）部は樹脂組成物量に対する表面積が大きいことから、乾燥し易く、エッジ部にて水分が先に抜けるとウェット塗膜中央部からエッジ部に向けて樹脂が移動し、エッジ部が盛り上がっていたところ、上記（メタ）アクリル系ポリマー（Ａ）のＳＰ値が高く、したがって親水性が高いことにより、ウェット塗膜内で、（メタ）アクリル系ポリマー（Ａ）が比重の軽い水分と共にウェット塗膜の上側（該塗料組成物から見て基材の反対側部分）に移動・偏在化し、その後の塗膜化時に親水性が高い（メタ）アクリル系ポリマー（Ａ）がウェット塗膜表面の乾燥をより適切に調整するためであると推察される。該ＳＰ値は、９．８以上がより好ましく、上記塗膜のエッジ部変形を更に抑制する観点からは、１０以上が更に好ましく、１０．１以上が特に好ましい。また、該ＳＰ値は、１４以下がより好ましく、１３以下が更に好ましく、１２以下が一層好ましく、１１以下が特に好ましい。
該ＳＰ値は、Fedors(Polymer Eng.Sci.,14,NO.2,147,1974)及びTortorelloら（J.Coat.Technol.,55,696,99,1983）が以下の式（Ｓｍａｌｌの式）を用いて算出したのと同様に求めることが好ましい。
【００１５】
【数１】
0006466660.tif 000002
【００１６】
式中、δは、ポリマーのＳＰ値である。Δｅ１は、ポリマーを構成する単量体各成分の蒸発エネルギーの計算値（ｋｃａｌ／ｍｏｌ）であり、ΣΔｅ１は、ポリマーを構成する全単量体成分の当該計算値の合計値である。ΔＶｍは、ポリマーを構成する単量体各成分の分子容の計算値（ｍｌ／ｍｏｌ）であり、ΣΔＶｍは、ポリマーを構成する全単量体成分の当該計算値の合計である。ｘは、ポリマーを構成する単量体各成分のモル分布である。
なお、単量体成分の蒸発エネルギー、及び、単量体成分の分子容は、通常用いられる計算値を用いることができる。
このように、構成する単量体の種類及びその構成比を調整することによって、ポリマーのＳＰ値を調整することができる。
【００１７】
上記（メタ）アクリル系ポリマー（Ａ）は、ガラス転移温度が−５０〜１０℃であることが好ましい。該ガラス転移温度は、より好ましくは、−４０℃以上であり、更に好ましくは、−３０℃以上である。また、該ガラス転移温度は、より好ましくは、５℃以下であり、更に好ましくは、０℃以下である。
なお、ポリマーのガラス転移温度（Ｔｇ）測定方法は、レオメーター（ＲＳＡＩＩＩ、ＴＡｉｎｓｔｒｕｍｅｎｔｓ社製、又は、ＡＲＥＳ、ＴＡｉｎｓｔｒｕｍｅｎｔｓ社製）を使用した動的粘弾性測定により、−５０℃〜１００℃のｔａｎδ曲線を求める方法を用いて行うことができる。
上記測定は、表面が平滑なテフロン（登録商標）板上に乾燥後膜厚が０．２ｍｍとなるようにエマルションを塗布し、２５℃で１２時間乾燥後、１５０℃で３０分間乾燥し、長さ２５ｍｍ×幅５ｍｍのサイズに切り出したサンプルから引っ張りモードで行うことができる。又は、上記測定は、表面が平滑なテフロン板上に乾燥後膜厚が０．５ｍｍとなるようにエマルションを塗布し、２５℃で１２時間乾燥後、１５０℃で３０分間乾燥し、直径２５ｍｍのサイズに切り出したサンプルからずりモードで行うことができる。
ポリマーのＴｇの測定は、上記のｔａｎδ曲線のピーク温度を計測することにより行うことができる。なお、ｔａｎδ曲線のピークトップにおけるｔａｎδの数値（ｔａｎδピークトップ値）は、本発明の塗料組成物を制振材用途に用いる場合、その制振性能の尺度を示すものであるから、数値が高いほど制振性能が優れていることを示す。
【００１８】
上記（メタ）アクリル系ポリマー（Ａ）を形成する単量体成分は、全単量体成分１００質量％中、酸基を有する単量体を０．１〜５質量％、その他の共重合可能な単量体を９５〜９９．９質量％含むことが好ましい。酸基を有する単量体を含むことで、酸基どうしのイオン反発によりエマルション粒子の凝集が抑制され、エマルション粒子の安定化効果が得られることになるが、酸基を有する単量体の含有量が全単量体成分１００質量％中０．１質量％未満であると、このようなエマルション粒子の安定化効果を充分に得ることができないおそれがある。また、酸基を有する単量体の含有量が全単量体成分１００質量％中５質量％を超えると、塗膜の耐水性が低下するおそれがある。上記単量体成分は、より好ましくは、酸基を有する単量体を０．３〜４質量％、その他の共重合可能な単量体を９６〜９９．７質量％含むことであり、更に好ましくは、酸基を有する単量体を０．５〜２質量％、その他の共重合可能な単量体を９８〜９９．５質量％含むことである。
なお、酸基を有する単量体は、酸無水物であってもよく、言い換えれば、酸基は２つのカルボキシル基が脱水縮合したものであってもよい。
【００１９】
上記酸基を有する単量体は、不飽和カルボン酸系単量体であることが好ましい。不飽和カルボン酸系単量体としては、分子中に不飽和結合とカルボキシル基とを有する化合物であればよいが、エチレン系不飽和カルボン酸系単量体を含むことが好ましい。
エチレン系不飽和カルボン酸系単量体としては、例えば（メタ）アクリル酸、クロトン酸、イタコン酸、フマル酸、マレイン酸、モノメチルフマレート、モノエチルフマレート、モノメチルマレイエート、モノエチルマレイエート等の不飽和カルボン酸類又はその誘導体等の１種又は２種以上が挙げられる。これらの中でも、（メタ）アクリル酸系単量体が好ましい。
上記（メタ）アクリル酸系単量体とは、アクリロイル基若しくはメタクリロイル基、又は、これらの基における水素原子が他の原子若しくは原子団に置き換わった基を有し、かつ、酸基を有し、該酸基がエステル若しくは塩とはなっていない単量体を意味する。また、（メタ）アクリル酸は、アクリル酸及び／又はメタクリル酸を意味する。
すなわち、上記（メタ）アクリル系ポリマー（Ａ）が、（メタ）アクリル酸系単量体を含む単量体成分から得られたアクリル酸系重合体によって形成されるアクリル酸系エマルションであることが好ましい。
【００２０】
上記（メタ）アクリル酸系単量体としては、例えば、（メタ）アクリル酸、クロトン酸、シトラコン酸、イタコン酸、マレイン酸、無水マレイン酸、フマル酸等が挙げられ、これらを１種又は２種以上使用することができる。
【００２１】
上記（メタ）アクリル系ポリマー（Ａ）の原料となる単量体成分は、（メタ）アクリル酸系単量体を、酸基を有する単量体１００質量％に対して、５０質量％以上含有することが好ましく、７０質量％以上含有することがより好ましく、１００質量％含有することが更に好ましい。
【００２２】
また（メタ）アクリル酸系単量体以外の（メタ）アクリル系単量体としては、例えば、メチルアクリレート、メチルメタクリレート、エチルアクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、ｔｅｒｔ−ブチルアクリレート、ｔｅｒｔ−ブチルメタクリレート、ペンチルアクリレート、ペンチルメタクリレート、イソアミルアクリレート、イソアミルメタクリレート、ヘキシルアクリレート、ヘキシルメタクリレート、シクロヘキシルアクリレート、シクロヘキシルメタクリレート、オクチルアクリレート、オクチルメタクリレート、イソオクチルアクリレート、イソオクチルメタクリレート、ノニルアクリレート、ノニルメタクリレート、イソノニルアクリレート、イソノニルメタクリレート、デシルアクリレート、デシルメタクリレート、ドデシルアクリレート、ドデシルメタクリレート、トリデシルアクリレート、トリデシルメタクリレート、ヘキサデシルアクリレート、ヘキサデシルメタクリレート、オクタデシルアクリレート、オクタデシルメタクリレート、２−エチルヘキシルアクリレート、２−エチルヘキシルメタクリレート、ギ酸ビニル、酢酸ビニル、プロピオン酸ビニル、２−ヒドロキシエチルアクリレート、２−ヒドロキシエチルメタクリレート、２−ヒドロキシプロピルアクリレート、２−ヒドロキシプロピルメタクリレート、ジアリルフタレート、トリアリルシアヌレート、エチレングリコールジアクリレート、エチレングリコールジメタクリレート、１，４−ブタンジオールジアクリレート、１，４−ブタンジオールジメタクリレート、１，６−ヘキサンジオールジアクリレート、１，６−ヘキサンジオールジメタクリレート、ジエチレングリコールジアクリレート、ジエチレングリコールジメタクリレート、アリルアクリレート、アリルメタアクリレート等の他、上述した（メタ）アクリル酸系単量体の塩等が挙げられる。中でも、（メタ）アクリル系ポリマー（Ａ）の極性（ＳＰ値）を好適に向上でき、塗膜形成時に塗膜のエッジ部変形をより充分に抑制し、より平滑な塗膜を得ることができることから、例えばエチルアクリレート、ヒドロキシエチル（メタ）アクリレートが好ましい。上記（メタ）アクリル酸系単量体以外の（メタ）アクリル系単量体は１種又は２種以上使用することができる。
【００２３】
上記塩としては、金属塩、アンモニウム塩、有機アミン塩等であることが好ましい。金属塩を形成する金属原子としては、例えば、リチウム、ナトリウム、カリウム等のアルカリ金属原子等の１価の金属原子；カルシウム、マグネシウム等のアルカリ土類金属原子等の２価の金属原子；アルミニウム、鉄等の３価の金属原子が好適であり、また、有機アミン塩としては、エタノールアミン塩、ジエタノールアミン塩、トリエタノールアミン塩等のアルカノールアミン塩や、トリエチルアミン塩が好適である。
【００２４】
上記（メタ）アクリル系ポリマー（Ａ）を形成する単量体成分が含む（メタ）アクリル系単量体以外のその他の共重合可能な単量体としては、共重合可能なエチレン系不飽和単量体が好ましく、窒素原子を有する不飽和単量体、芳香環を有する不飽和化合物、（メタ）アクリル酸系単量体と共重合可能なその他の単量体が含まれる。中でも窒素原子を有する不飽和化合物が好ましい。
【００２５】
上記窒素原子を有する不飽和単量体としては、アクリロニトリル、メタクリロニトリル、アクリルアミド、メタクリルアミド、ジアセトンアクリルアミド、Ｎ−メチロールアクリルアミド、Ｎ−メチロールメタクリルアミド、Ｎ−メトキシメチル（メタ）アクリルアミド、Ｎ−メトキシエチル（メタ）アクリルアミド、Ｎ−ｎ−ブトキシメチル（メタ）アクリルアミド、Ｎ−ｉ−ブトキシメチル（メタ）アクリルアミド等が挙げられ、中でも、（メタ）アクリル系ポリマー（Ａ）の極性（ＳＰ値）を好適に向上でき、塗膜形成時に塗膜のエッジ部変形をより充分に抑制し、より平滑な塗膜を得ることができることから、例えばアクリロニトリル、アクリルアミドが好ましい。これらは１種又は２種以上使用することができる。
【００２６】
上記芳香環を有する不飽和化合物としては、ジビニルベンゼン、スチレン、α−メチルスチレン、ビニルトルエン、エチルビニルベンゼン等が挙げられる。好ましくはスチレンである。
【００２７】
すなわち、上記（メタ）アクリル系ポリマー（Ａ）が、スチレンを含む単量体成分から得られたスチレン（メタ）アクリル系ポリマーであることもまた、本発明の好適な実施形態の１つである。
【００２８】
以上を纏めると、上記（メタ）アクリル系ポリマー（Ａ）は、その極性（ＳＰ値）を好適に向上でき、塗膜形成時に塗膜のエッジ部変形をより充分に抑制し、より平滑な塗膜を得ることができる観点からは、ヒドロキシエチル（メタ）アクリレート、アクリロニトリル、エチルアクリレート、及び、アクリルアミドからなる群より選択される少なくとも１種の単量体由来の構造単位を含むことが好ましい。
【００２９】
上記（メタ）アクリル系ポリマー（Ａ）の原料となる単量体成分は、エチルアクリレートと、ヒドロキシエチル（メタ）アクリレート、アクリロニトリル、及び、アクリルアミドからなる群より選択される少なくとも１種の単量体とを併用することがより好ましい。この場合、該単量体成分は、ヒドロキシエチル（メタ）アクリレート、アクリロニトリル、及び、アクリルアミドからなる群より選択される少なくとも１種の単量体を全単量体成分１００質量％に対して、１質量％以上含有することが好ましく、２質量％以上含有することがより好ましく、３質量％以上含有することが更に好ましい。また、該単量体成分は、ヒドロキシエチル（メタ）アクリレート、アクリロニトリル、及び、アクリルアミドからなる群より選択される少なくとも１種の単量体を全単量体成分１００質量％に対して、２０質量％以下含有することが好ましく、１９質量％以下含有することがより好ましく、１８質量％以下含有することが更に好ましい。上記単量体の含有量が上記の範囲内となることにより、本発明の効果を好適に得ることができる。
【００３０】
上記（メタ）アクリル系ポリマー（Ａ）は、平均粒子径が５０〜５００ｎｍであるものが好ましい。
平均粒子径がこの範囲にある（メタ）アクリル系ポリマー（Ａ）の粒子（エマルション粒子）を用いると、塗料組成物を加熱乾燥性、塗工性等の基本性能に優れたものとすることができる。上記下限は、１００ｎｍであることがより好ましく、１５０ｎｍであることが更に好ましい。また、上記上限は、４５０ｎｍであることがより好ましく、４００ｎｍであることが更に好ましい。エマルション粒子の平均粒子径がこのような範囲であると、これらの作用効果がより効果的に発揮されることになる。
平均粒子径（体積平均粒子径）は、例えば、エマルションを蒸留水で希釈し充分に撹拌混合した後、ガラスセルに約１０ｍｌ採取し、これを動的光散法による粒度分布測定器（Ｐａｒｔｉｃｌｅ  Ｓｉｚｉｎｇ  Ｓｙｓｔｅｍｓ社製「ＮＩＣＯＭＰ  Ｍｏｄｅｌ  ３８０」）で測定することにより求めることができる。
【００３１】
上記（メタ）アクリル系ポリマー（Ａ）の固形分の含有量は、本発明の塗膜用改質剤１００質量％に対して、３５〜８０質量％であることが好ましい。該含有量は、より好ましくは、４０〜７５質量％であり、更に好ましくは、４５〜７０質量％である。なお、上記（メタ）アクリル系ポリマー（Ａ）の固形分（不揮発分）とは、エマルションのうち、溶媒以外の部分を意味する。
上記（メタ）アクリル系ポリマー（Ａ）の固形分は、得られた水系溶媒中のエマルション約１ｇを秤量し、熱風乾燥機で１１０℃×１時間乾燥後、乾燥残量を不揮発分として秤量し、乾燥前質量に対する比率として求めることができる。
【００３２】
上記（メタ）アクリル系ポリマー（Ａ）のｐＨは、例えば２〜１０であることが好ましく、３〜９であることがより好ましく、７〜８であることが更に好ましい。
本明細書中、ｐＨは、ｐＨメーターにより測定することができる。ｐＨメーター（堀場製作所社製「Ｆ−２３」）を用いて２５℃での値を測定することが好ましい。
【００３３】
上記（メタ）アクリル系ポリマー（Ａ）の粘度は、例えば１〜１００００ｍＰａ・ｓであることが好ましく、５〜２０００ｍＰａ・ｓであることがより好ましく、５〜１０００ｍＰａ・ｓであることが更に好ましい。
なお、粘度は、Ｂ型回転粘度計を用いて、２５℃、２０ｒｐｍの条件下で測定することができる。
【００３４】
本発明の塗膜用改質剤が、上記（メタ）アクリル系ポリマー（Ａ）と共にその他のエマルションとを含む場合、その他のエマルションとしては、ウレタン樹脂、ＳＢＲ樹脂、エポキシ樹脂、酢酸ビニル系樹脂、塩化ビニル系樹脂、塩化ビニル−エチレン系樹脂、塩化ビニリデン系樹脂、スチレン−ブタジエン系樹脂、アクリロニトリル−ブタジエン系樹脂等が挙げられ、これらの１種又は２種以上を使用できる。
本発明の塗膜用改質剤が、その他のエマルションを含む場合、上記（メタ）アクリル系ポリマー（Ａ）とその他のエマルションとの質量比（上記（メタ）アクリル系ポリマー（Ａ）／その他のエマルション）は、１００〜５０／０〜５０であることが好ましい。
【００３５】
本発明の塗膜用改質剤が含むエマルションの製造方法としては、乳化剤の存在下で乳化重合法により単量体成分を重合することになるが、乳化重合を行う形態としては、例えば、水性媒体中に単量体成分、重合開始剤及び乳化剤を適宜加えて重合することにより行うことができる。また、分子量調節のために重合連鎖移動剤等を用いることが好ましい。
【００３６】
上記乳化剤としては、アニオン性、カチオン性、ノニオン性、両性のいずれであってもよく、これらの１種又は２種以上を用いることができるが、中でもアニオン性又はノニオン性であることが好ましい。なお、上記乳化剤は、低分子界面活性剤であってもよく、高分子界面活性剤であってもよい。また、上記乳化剤は、反応性乳化剤であってもよい。反応性乳化剤は、エマルションを形成する重合体に結合するので、いずれも高い反発安定性を発揮することができる。
このような乳化剤を用いて、上記（メタ）アクリル系ポリマー（Ａ）を好適に製造することができる。
【００３７】
また上記乳化剤は、ノニオン系界面活性剤及び／又は硫酸エステル型アニオン系界面活性剤であることが好ましい。
すなわち、上記（メタ）アクリル系ポリマー（Ａ）は、単量体成分を乳化重合する際にノニオン系界面活性剤及び／又は硫酸エステル型アニオン系界面活性剤を乳化剤として用いて得られたものであることが好ましい。
【００３８】
上記ノニオン系界面活性剤としては、ポリオキシエチレンオキシプロピレン共重合体等のノニオン系界面活性剤；アリルオキシメチルアルコキシエチルヒドロキシポリオキシエチレン（例えば、ＡＤＥＫＡ社製「アデカリアソープＥＲ−２０」等）、ポリオキシアルキレンアルケニルエーテル（例えば、花王社製「ラテムルＰＤ−４２０」、「ラテムルＰＤ−４３０」等）等の反応性を有するノニオン系界面活性剤等が挙げられる。
上記硫酸エステル型アニオン系界面活性剤としては、ポリオキシアルキレンアルキルエーテル硫酸エステル塩、ポリオキシアルキレンアルケニルエーテル硫酸エステル塩、ポリオキシアルキレンアルキルフェニルエーテル硫酸エステル塩（例えば、花王社製「レベノールＷＺ」等）、ポリオキシアルキレン（モノ、ジ、トリ）スチリルフェニルエーテル硫酸エステル塩、ポリオキシアルキレン（モノ、ジ、トリ）ベンジルフェニルエーテル硫酸エステル塩、ポリオキシアルキルエーテル硫酸エステル塩、ポリオキシエチレンカルボン酸エステル硫酸エステル塩等が挙げられる。上記塩は、例えばナトリウム塩が好適である。
上記乳化剤は、１種を用いてもよく、２種以上を用いてもよい。
【００３９】
上記乳化剤の使用量は、上記（メタ）アクリル系ポリマー（Ａ）の原料となる単量体成分１００質量部に対して０．１〜１０質量部であることが好ましく、１〜６質量部であることがより好ましい。
【００４０】
上記重合開始剤としては、熱によって分解し、ラジカル分子を発生させる物質であればよいが、水溶性開始剤が好適に使用される。例えば、過硫酸カリウム、過硫酸アンモニウム、過硫酸ナトリウム等の過硫酸塩類；２，２′−アゾビス（２−アミジノプロパン）二塩酸塩、４，４′−アゾビス（４−シアノペンタン酸）等の水溶性アゾ化合物；過酸化水素等の熱分解系開始剤；過酸化水素とアスコルビン酸、ｔ−ブチルヒドロパーオキサイドとロンガリット、過硫酸カリウムと金属塩、過硫酸アンモニウムと亜硫酸水素ナトリウム等のレドックス系重合開始剤等が挙げられ、中でも例えば過硫酸カリウムが好ましい。上記重合開始剤としては、これらの１種又は２種以上を用いることができる。
上記重合開始剤の使用量としては、重合開始剤の種類等に応じて適宜設定すればよいが、例えば、全単量体成分１００質量部に対して、０．０５〜２質量部であることが好ましく、より好ましくは、０．１〜１．０質量部である。
【００４１】
上記重合開始剤にはまた、乳化重合を促進させるため、必要に応じて還元剤を併用することができる。還元剤としては、例えば、アスコルビン酸、酒石酸、クエン酸、ブドウ糖等の還元性有機化合物；例えば、チオ硫酸ナトリウム、亜硫酸ナトリウム、重亜硫酸ナトリウム、メタ重亜硫酸ナトリウム等の還元性無機化合物等が挙げられ、これらの１種又は２種以上を用いることができる。
上記還元剤を使用する場合、該還元剤の使用量としては、例えば、全単量体成分１００質量部に対して、０．０５〜１質量部であることが好ましい。
【００４２】
上記重合連鎖移動剤としては、例えば、ヘキシルメルカプタン、オクチルメルカプタン、ｎ−ドデシルメルカプタン、ｔ−ドデシルメルカプタン、ｎ−ヘキサデシルメルカプタン、ｎ−テトラデシルメルカプタン等のアルキルメルカプタン類；四塩化炭素、四臭化炭素、臭化エチレン等のハロゲン化炭化水素；メルカプト酢酸２−エチルヘキシルエステル、メルカプトプロピオン酸２−エチルヘキシルエステル、メルカプトピロピオン酸トリデシルエステル等のメルカプトカルボン酸アルキルエステル；メルカプト酢酸メトキシブチルエステル、メルカプトプロピオン酸メトキシブチルエステル等のメルカプトカルボン酸アルコキシアルキルエステル；オクタン酸２−メルカプトエチルエステル等のカルボン酸メルカプトアルキルエステルや、α−メチルスチレンダイマー、ターピノーレン、α−テルピネン、γ−テルピネン、ジペンテン、アニソール、アリルアルコール等が挙げられ、これらの中でも、ヘキシルメルカプタン、オクチルメルカプタン、ｎ−ドデシルメルカプタン、ｔ−ドデシルメルカプタン、ｎ−ヘキサデシルメルカプタン、ｎ−テトラデシルメルカプタン等のアルキルメルカプタン類が好ましい。これらは単独で用いてもよく、２種以上を併用してもよい。重合連鎖移動剤の使用量としては、例えば、全単量体成分１００質量部に対して、通常２．０質量部以下、好ましくは１．０質量部以下である。重合連鎖移動剤の使用量の下限は、好ましくは０．１質量部である。
【００４３】
上記乳化重合においては、必要に応じて、エチレンジアミン四酢酸ナトリウム等のキレート剤、ポリアクリル酸ナトリウム等の分散剤や無機塩等の存在下で行ってもよい。また、単量体成分や重合開始剤等の添加方法としては、例えば、一括添加法、連続添加法、多段添加法等の方法を適用することができる。また、これらの添加方法を適宜組み合わせてもよい。
【００４４】
上記製造方法における乳化重合条件に関し、重合温度としては、例えば、０〜１００℃であることが好ましく、より好ましくは、４０〜９５℃、更に好ましくは、６０〜９０℃である。また、重合時間は、例えば、１〜１５時間とすることが好適で、より好ましくは、２〜８時間である。
また単量体成分や重合開始剤等の添加方法としては、例えば、一括添加法、連続添加法、多段添加法等の方法を適用することができる。また、これらの添加方法を適宜組み合わせてもよい。
【００４５】
本発明の塗膜用改質剤に含有される上記（メタ）アクリル系ポリマー（Ａ）等のエマルションの製造方法においては、乳化重合によりエマルションを製造した後、中和剤によりエマルションを中和することが好ましい。これにより、エマルションが安定化されることになる。中和剤としては、例えば、トリエタノールアミン、ジメチルエタノールアミン、ジエチルエタノールアミン、モルホリン、Ｎ−（β−アミノエチル）エタノールアミン、ジグリコールアミン、モノエタノールアミン、２−ヒドロキシエチルピペリジン、ベンジルアミン、２−（２−アミノエチルアミノ）エタノール、２−（２−アミノエチルアミノ）イソプロパノール、１、６−ヘキサメチレンジアミン；アンモニア水；水酸化ナトリウム等を用いることができる。これらは単独で用いてもよく、２種以上を併用してもよい。
【００４６】
＜２．塗料組成物＞
本発明は、本発明の塗膜用改質剤を含む塗料組成物であって、上記塗料組成物は、（メタ）アクリル系ポリマー（Ｂ）及び無機充填材を更に含み、上記（メタ）アクリル系ポリマー（Ｂ）の重量平均分子量は、上記（メタ）アクリル系ポリマー（Ａ）の重量平均分子量よりも大きい塗料組成物でもある。本発明の塗料組成物は、エマルションに添加する塗膜改質剤の選択による作用効果と、組成物の主剤となるポリマーの選択により上記作用効果をより顕著に発揮するという相乗的な作用により、極めて優れた効果を発現することができる。なお、本発明の塗料組成物に含まれる塗膜用改質剤の好ましい形態は、上述した本発明の塗膜用改質剤の好ましい形態と同様である。
【００４７】
上記（メタ）アクリル系ポリマー（Ｂ）の重量平均分子量は、上記（メタ）アクリル系ポリマー（Ａ）の重量平均分子量よりも大きく、好ましくは、１００００以上大きく、より好ましくは５００００以上大きく、更に好ましくは８００００以上大きく、特に好ましくは１０００００以上大きい。また、上記（メタ）アクリル系ポリマー（Ｂ）の重量平均分子量は、上記（メタ）アクリル系ポリマー（Ａ）の重量平均分子量よりも、好ましくは５０００００以下大きく、より好ましくは４０００００以下大きく、更に好ましくは３０００００以下大きい。
塗料組成物における上記（メタ）アクリル系ポリマー（Ａ）、（メタ）アクリル系ポリマー（Ｂ）それぞれの重量平均分子量は、ＧＰＣ（ゲルパーミエーションクロマトグラフィー）により後述する条件で測定することができる。
【００４８】
なお、塗料組成物中の２種のポリマーは、例えば、ガラス転移温度、ＳＰ値（溶解度係数）、使用される単量体の種類、単量体の使用割合等の各種物性のうちいずれかにおいて異なることにより区別することができる。また、これらの各種物性が同じであっても、ＧＰＣ（ゲルパーミエーションクロマトグラフィー）により分子量分布を測定したときに、２種のピークが観測された場合、それぞれのピークに相当する２種のポリマーがあると認めることができる。また、Ｚ−平均分子量と重量平均分子量の比（Ｍｚ／Ｍｗ）が２．４以上確認された場合にも、それぞれのピークに相当する２種のポリマーがあると認めることができる。
Ｚ−平均分子量は、ＧＰＣ（ゲルパーミエーションクロマトグラフィー）により測定できる。
【００４９】
上記（メタ）アクリル系ポリマー（Ｂ）のＳＰ値は、上記（メタ）アクリル系ポリマー（Ａ）のＳＰ値よりも、好ましくは小さく、（メタ）アクリル系ポリマー（Ａ）にもとづく作用効果を顕著なものとする観点からは、より好ましくは０．１以上小さく、更に好ましくは０．２以上小さく、一層好ましくは０．３以上小さく、特に好ましくは０．３２以上小さい。また、上記（メタ）アクリル系ポリマー（Ｂ）のＳＰ値は、上記（メタ）アクリル系ポリマー（Ａ）のＳＰ値よりも、より好ましくは３以下小さく、更に好ましくは２以下小さく、特に好ましくは１以下小さい。
上記ＳＰ値は、上述したFedors(Polymer Eng.Sci.,14,NO.2,147,1974)及びTortorelloら（J.Coat.Technol.,55,696,99,1983）が用いた式により求めることができる。
【００５０】
上記（メタ）アクリル系ポリマー（Ｂ）のガラス転移温度は、上記（メタ）アクリル系ポリマー（Ａ）のガラス転移温度よりも大きいことが好ましく、１０℃以上大きいことがより好ましく、２０℃以上大きいことが更に好ましく、３０℃以上大きいことが一層好ましく、３５℃以上大きいことが特に好ましく、塗料組成物の加熱乾燥性及び塗膜の接着強度を際立って優れたものとする観点からは、４６℃以上大きいことが最も好ましい。
上記ガラス転移温度は、上述した動的粘弾性測定装置によって測定したｔａｎδカーブのピーク温度である。
【００５１】
上記（メタ）アクリル系ポリマー（Ｂ）は、上記（メタ）アクリル系ポリマー（Ａ）と同様の単量体成分から形成することができるが、（メタ）アクリル系ポリマー（Ｂ）の極性（ＳＰ値）を小さくしたり、ガラス転移温度を大きくしたりする観点から、上記（メタ）アクリル系ポリマー（Ａ）の極性（ＳＰ値）を大きくするために好適に用いる上述したヒドロキシエチル（メタ）アクリレート、アクリロニトリル、エチルアクリレート、アクリルアミドを単量体成分として用いないことが好ましい。また、（メタ）アクリル系ポリマー（Ｂ）の極性を小さくしたり、ガラス転移温度を大きくしたりする観点から、メチルメタクリレート、２−エチルヘキシルアクリレート、ブチルアクリレート等の官能基を有さない単量体を主成分として用いることが好ましい。官能基を有さない単量体を主成分として用いるとは、単量体成分１００質量％中、官能基を有さない単量体を５０質量％以上用いることを言い、好ましくは６０質量％以上用いることであり、より好ましくは７０質量％以上用いることであり、更に好ましくは８０質量％以上用いることであり、一層好ましくは９０質量％以上用いることであり、特に好ましくは９５質量％以上用いることである。上記（メタ）アクリル系ポリマー（Ｂ）のその他の構成は、上記（メタ）アクリル系ポリマー（Ａ）と構成と同様である。
【００５２】
なお、上記（メタ）アクリル系ポリマー（Ｂ）は、１種類の重合体によって形成されるものであってもよく、２種類以上の重合体によって形成されるものであってもよい。また、上記（メタ）アクリル系ポリマー（Ｂ）は、上記（メタ）アクリル系ポリマー（Ａ）と同様の方法により調製することができ、その好ましい方法も同様である。
【００５３】
本発明の塗料組成物は、（メタ）アクリル系ポリマー（Ｂ）の含有量１００質量部に対して、（メタ）アクリル系ポリマー（Ａ）の含有量が５質量部以上であることが好ましく、７質量部以上であることがより好ましく、９質量部以上であることが更に好ましく、１０質量部以上であることが特に好ましい。該（メタ）アクリル系ポリマー（Ａ）の含有量が５質量部未満であると、本発明の効果が充分に発揮できないおそれがある。また、該（メタ）アクリル系ポリマー（Ａ）の含有量は、５０質量部以下であることが好ましく、４０質量部以下であることがより好ましく、３０質量部以下であることが更に好ましく、２０質量部以下であることが特に好ましい。該（メタ）アクリル系ポリマー（Ａ）の含有量が５０質量部を超えると、含有量に見合った効果が得られないおそれがある。
【００５４】
本発明の塗料組成物において、上記（メタ）アクリル系ポリマー（Ａ）と上記（メタ）アクリル系ポリマー（Ｂ）とは、（１）別々に重合して合成した後、得られたエマルションを混合（ブレンド）して得られる混合物である形態、（２）一連の製造工程の中で２種類の重合体を含むものを製造（例えば、多段重合等）して得られる混合物である形態が挙げられる。本発明の効果をより好適に得る観点からは、上記（１）の形態が好ましい。なお、一連の製造工程の中で２種類の重合体を含むものを得るためには、単量体滴下条件等の製造条件を適宜設定することにより得ることが可能である。
【００５５】
上記（１）の形態においては、別々に重合して得られたエマルションの少なくとも一方が、２種類の重合体を含むものを製造（例えば、多段重合等）して得られるものであってもよい。例えば、上記（メタ）アクリル系ポリマー（Ａ）及び上記（メタ）アクリル系ポリマー（Ｂ）の一方又はそれぞれが、コア部とシェル部とを有するエマルション粒子を構成してもよい。この場合、コア部とシェル部とを有するエマルション粒子のガラス転移温度やＳＰ値（溶解度係数）、重量平均分子量等は、当該エマルション粒子全体のものを言う。
【００５６】
上記（２）の形態のものも本発明の効果を発揮することができる。上記（メタ）アクリル系ポリマー（Ａ）及び上記（メタ）アクリル系ポリマー（Ｂ）が一体となってコア部とシェル部とを有するエマルション粒子を構成する場合、コア部とシェル部とが完全に相溶し、これらを区別できない均質構造のものであってもよく、これらが完全には相溶せずに不均質に形成されるコア・シェル複合構造やミクロドメイン構造であってもよい。なお、（メタ）アクリル系ポリマー（Ａ）及び（メタ）アクリル系ポリマー（Ｂ）が一体となってコア部とシェル部とを有するエマルションであるとは、（メタ）アクリル系ポリマー（Ａ）及び（メタ）アクリル系ポリマー（Ｂ）のいずれか一方がエマルションのコア部を構成し、他方がシェル部を構成するものであればよい。
上述したコア部とシェル部とを有するエマルションの中でも、粒子の形態であることが好ましく、安定なエマルションを作製するためには、コア・シェル複合構造が好ましい。
なお、上記コア・シェル複合構造においては、コア部の表面がシェル部によって被覆された形態であることが好ましい。この場合、コア部の表面は、シェル部によって完全に被覆されていることが好適であるが、完全に被覆されていなくてもよく、例えば、網目状に被覆されている形態や、所々においてコア部が露出している形態であってもよい。
また、コア・シェル複合構造を有する重合体は、例えば、ガラス転移温度やＳＰ値（溶解度係数）、使用される単量体の種類、単量体の使用割合等の各種物性のうちいずれかにおいてコア部−シェル部間で異なるものであればよい。
【００５７】
上記コア部とシェル部とを有するエマルションは、通常の乳化重合法を用いて得ることが好ましい。具体的には、乳化剤の存在下、水性媒体中で単量体成分を乳化重合させてコア部を形成した後、該コア部を含むエマルションに更に単量体成分を乳化重合させてシェル部を形成する多段重合により得ることが好ましい。
【００５８】
上記水性媒体としては、例えば、水、水と混じり合うことができる溶媒の１種又は２種以上の混合溶媒、このような溶媒に水が主成分となるように混合した混合溶媒等が挙げられる。これらの中でも、水を用いることが好ましい。
【００５９】
本発明の塗料組成物は、本発明の塗膜用改質剤に加え、無機充填材を含む。該無機充填剤としては、例えば、炭酸カルシウム、カオリン、シリカ、タルク、硫酸バリウム、アルミナ、酸化チタン、酸化鉄、酸化亜鉛、ガラストーク、炭酸マグネシウム、水酸化アルミニウム、タルク、珪藻土、クレー等の無機質の充填剤；ガラスフレーク、マイカ等の鱗片状無機質充填剤；金属酸化物ウィスカー、ガラス繊維等の繊維状無機質充填剤等が挙げられ、中でも炭酸カルシウム、酸化チタン、酸化亜鉛が好ましい。これらの１種又は２種以上を使用することができる。
【００６０】
本発明の塗料組成物は、（メタ）アクリル系ポリマー（Ｂ）の含有量１００質量部に対して、無機充填材の含有量が５０質量部以上であることが好ましく、１００質量部以上であることがより好ましく、１５０質量部以上であることが更に好ましく、１８０質量部以上であることが特に好ましい。また、該無機充填材の含有量が３００質量部以下であることが好ましく、２７０質量部以下であることがより好ましく、２５０質量部以下であることが更に好ましく、２３０質量部以下であることが特に好ましい。
【００６１】
本発明の塗料組成物は、更にその他の成分を含んでいてもよい。その他の成分としては、例えば、顔料；増粘剤；発泡剤；溶媒；充填材；ゲル化剤；分散剤；消泡剤；架橋剤；可塑剤；安定剤；湿潤剤；防腐剤；発泡防止剤；老化防止剤；防黴剤；紫外線吸収剤；帯電防止剤等が挙げられ、これらの１種又は２種以上を使用することができる。
【００６２】
上記顔料としては、例えば、カーボンブラック、弁柄、ハンザイエロー、ベンジンイエロー、フタロシアニンブルー、キナクリドンレッド等の有機又は無機の着色剤や、リン酸金属塩、モリブデン酸金属塩、硼酸金属塩等の防錆顔料が挙げられる。これらの中でも、無機顔料が好ましい。
【００６３】
上記顔料としては、粒径が１〜１５０μｍであるものが好ましい。このような粒径の小さいものは、安定性が悪く、凝集しやすい傾向にあるが、本発明の塗料組成物と組み合わせて用いることで、凝集が抑制され、機械安定性に優れた塗料組成物とすることができる。したがって、顔料としてこのような粒径のものを用いる形態も本発明の塗料組成物の好適な形態の１つであるといえる。
【００６４】
上記増粘剤としては、例えば、ポリビニルアルコール、セルロース系誘導体、ポリカルボン酸系樹脂等が挙げられる。増粘剤の配合量としては、本発明の塗料組成物中のポリマーエマルションの固形分１００質量部に対し、固形分で０．０１〜２質量部とすることが好ましく、０．１〜１．５質量部とすることがより好ましく、０．５〜１．２質量部とすることが更に好ましい。
なお、本明細書中、本発明の塗料組成物中のポリマーエマルションの固形分とは、（メタ）アクリル系ポリマー（Ａ）、（メタ）アクリル系ポリマー（Ｂ）、及び、その他のポリマーエマルションの固形分の合計量を意味する。
【００６５】
上記発泡剤としては、例えば、低沸点炭化水素内包の加熱膨張カプセル、有機発泡剤、無機発泡剤等が好適であり、これらの１種又は２種以上を使用することができる。加熱膨張カプセルとしては、例えば、マツモトマイクロスフィアーＦ−３０、Ｆ−５０（松本油脂社製）；エクスパンセルＷＵ６４２、ＷＵ５５１、ＷＵ４６１、ＤＵ５５１、ＤＵ４０１（日本エクスパンセル社製）等が挙げられ、有機発泡剤としては、例えば、アゾジカルボンアミド、アゾビスイソブチロニトリル、Ｎ，Ｎ−ジニトロソペンタメチレンテトラミン、ｐ−トルエンスルホニルヒドラジン、ｐ−オキシビス（ベンゼンスルホヒドラジド）等が挙げられ、無機発泡剤としては、例えば、重炭酸ナトリウム、炭酸アンモニウム、シリコンハイドライド等が挙げられる。発泡剤の配合量としては、本発明の塗料組成物中のポリマーエマルションの固形分１００質量部に対し、０．５〜５質量部とすることが好ましく、１〜３質量部とすることがより好ましい。
【００６６】
上記溶媒としては、例えば、エチレングリコール、ブチルセロソルブ、ブチルカルビトール、ブチルカルビトールアセテート等が挙げられる。溶剤の配合量としては、塗料組成物の固形分濃度が上述した範囲となるように適宜設定すればよい。
【００６７】
上記分散剤としては、例えば、ヘキサメタリン酸ナトリウム、トリポリリン酸ナトリウム等の無機質分散剤及びポリカルボン酸系分散剤等の有機質分散剤が挙げられる。該分散剤の含有量としては、本発明の塗料組成物中のポリマーエマルションの固形分１００質量部に対し、固形分で０．１〜５質量部とすることが好ましく、０．５〜３質量部とすることがより好ましい。
【００６８】
上記消泡剤としては、例えば、シリコン系消泡剤等が挙げられる。該消泡剤の含有量としては、本発明の塗料組成物中のポリマーエマルションの固形分１００質量部に対し、固形分で０．１〜５質量部とすることが好ましく、０．３〜２質量部とすることがより好ましい。
【００６９】
上記架橋剤としては、例えば、水系架橋剤が挙げられる。該水系架橋剤としては、例えば、エポクロスＷＳ−５００、ＷＳ−７００、Ｋ−２０１０、２０２０、２０３０（いずれも商品名、日本触媒社製）等のオキサゾリン化合物；アデカレジンＥＭＮ−２６−６０、ＥＭ−１０１−５０（いずれも商品名、ＡＤＥＫＡ社製）等のエポキシ化合物；サイメルＣ−３２５（商品名、三井サイテック社製）等のメラミン化合物；ブロックイソシアネート化合物；ＡＺＯ−５０（商品名、５０質量％酸化亜鉛水分散体、日本触媒社製）等の酸化亜鉛化合物等が好適である。水系架橋剤の配合量としては、例えば、本発明の塗料組成物中のポリマーエマルションの固形分１００質量部に対し、固形分で０．０１〜２０質量部とすることが好ましく、より好ましくは０．１〜１５質量部、更に好ましくは０．２〜１０質量部である。水系架橋剤は、樹脂に添加してよいし、本発明の塗料組成物として他の成分を配合するときに同時に添加してもよい。
【００７０】
上記水系架橋剤の他成分としては更に、多価金属化合物を用いてもよい。
多価金属化合物の形態としては、例えば、粉体、水分散体や乳化分散体等であってよい。中でも、塗料組成物中への分散性が向上することから、水分散体又は乳化分散体の形態で使用することが好ましく、より好ましくは乳化分散体の形態で使用することである。また、多価金属化合物の使用量は、本発明の塗料組成物中のポリマーエマルションの固形分１００質量部に対して、０．０５〜５．０質量部とすることが好ましい。より好ましくは０．０５〜３．５質量部である。
【００７１】
上記可塑剤としては、例えば、ジメチルフタレート、ジエチルフタレート、ジブチルフタレート、ジヘキシルフタレート、ジオクチルフタレート、ジイソノニルフタレート、ジ−２−エチルヘキシルフタレート、ジベンジルフタレート、ジイソデシルフタレート、ジトリデシルフタレート、ジウンデシルフタレート等のフタル酸エステル類等が挙げられ、中でもジイソノニルフタレートが好ましい。
【００７２】
本発明の塗料組成物が可塑剤を含む場合は、本発明の塗料組成物は、（メタ）アクリル系ポリマー（Ｂ）の含有量１００質量部に対して、可塑剤を１〜３０質量部含むことが好ましく、３〜２５質量％含むことがより好ましく、５〜２０質量部含むことが更に好ましい。可塑剤は、樹脂に添加してよいし、本発明の塗料組成物として他の成分を配合するときに同時に添加してもよい。
【００７３】
なお、上記無機充填材、及び、他の成分は、例えば、バタフライミキサー、プラネタリーミキサー、スパイラルミキサー、ニーダー、ディゾルバー等を用いて、本発明における主剤成分や改質剤等と混合され得る。
【００７４】
本発明の塗料組成物の固形分は、２０質量％以上であることが好ましく、３０質量％以上であることがより好ましく、４０質量％以上であることが更に好ましく、５０質量％以上であることが特に好ましい。該固形分は、９０質量％以下であることが好ましく、８０質量％以下であることがより好ましい。
なお、ここで固形分濃度とは、塗料組成物が含む溶媒以外の成分を意味する。該固形分濃度は、上述した（メタ）アクリル系ポリマー（Ａ）の固形分の測定方法と同様の方法により測定することができる。
【００７５】
上記塗料組成物は、例えば、基材に塗布して乾燥することにより塗膜を形成することになる。基材としては特に限定されるものではないが、例えば鋼板が挙げられる。また、塗料組成物を基材に塗布する方法としては、例えば、刷毛、へら、エアスプレー、エアレススプレー、モルタルガン、リシンガン等を用いて塗布することができる。
【００７６】
＜３．塗膜＞
本発明は更に、本発明の塗料組成物を用いて得られる塗膜でもある。本発明の塗膜は、本発明に係る（メタ）アクリル系ポリマー（Ａ）、（メタ）アクリル系ポリマー（Ｂ）、及び、無機充填材を含んでなる塗料組成物から得られるものであればよい。本発明の塗膜を得るのに用いる塗料組成物の好ましい形態は、上述した本発明の塗料組成物の好ましい形態と同様である。
【００７７】
本発明の塗膜は、乾燥後の膜厚が１．５ｍｍ以上であることが好ましく、２ｍｍ以上であることがより好ましく、３ｍｍ以上であることが特に好ましい。従来では塗膜がこのように厚膜であるほど、塗膜の厚みが不均一になる課題が大きくなっていたが、本発明により当該課題を解消することができる。該塗膜の厚みは、１０ｍｍ以下であることが好ましく、８ｍｍ以下であることがより好ましく、５ｍｍであることが更に好ましい。より充分な制振性を発揮することと、良好な塗膜を形成する点とを考慮すると、上記厚みの範囲が好ましい。
塗膜の膜厚は、ノギスにより測定することができる。
【００７８】
本発明の塗膜を形成する基材は、塗膜を形成することができる限り特に制限されず、鋼板等の金属材料、プラスチック材料等いずれのものであってもよい。中でも、鋼板の表面に塗膜を形成することは、本発明の塗膜の好ましい使用形態の１つである。
【００７９】
本発明の塗膜は、例えば、刷毛、へら、エアスプレー、エアレススプレー、モルタルガン、リシンガン等を用いて本発明の塗料組成物を塗布することより得ることができる。
【００８０】
本発明の塗膜は、本発明の塗料組成物を加熱乾燥して得られるものであることが好ましい。本発明によれば、塗料組成物の加熱乾燥工程においてエッジ部の膨れが生じやすくなるという課題を充分に解消することができる。
加熱乾燥においては、本発明の塗料組成物を基材上に塗布して形成した塗膜を４０℃以上にすることが好ましく、６０℃以上にすることがより好ましく、９０℃以上にすることが更に好ましく、１００℃以上にすることが更に好ましい。このような加熱乾燥温度にすることで、塗膜の乾燥と塗膜中の中和剤の揮発とを同時に行うことが好ましい。また、該加熱乾燥の上限値は、好ましくは２００℃であり、より好ましくは１５０℃であり、更に好ましくは１３０℃である。
また、塗膜を上記温度にする時間は、１〜３００分であることが好ましい。より好ましくは、２〜２５０分であり、特に好ましくは、１０〜１５０分である。
【００８１】
本発明の塗膜は、容易に形成できるとともに、その表面が平滑で外観に優れる。また、塗膜の表面が平滑であるため、本発明の塗膜は、制振性・耐衝撃性にも優れると考えられる。
【００８２】
＜４．塗膜の製造方法＞
本発明は、塗膜を製造する方法であって、上記製造方法は、（メタ）アクリル系ポリマー（Ａ）と、該ポリマー（Ａ）の重量平均分子量よりも大きい重量平均分子量を有する（メタ）アクリル系ポリマー（Ｂ）と、無機充填材とを塗膜化する工程を含み、上記（メタ）アクリル系ポリマー（Ａ）は、水系溶媒中のエマルションであり、重量平均分子量が５０００〜５００００である塗膜の製造方法でもある。
本発明の塗膜の製造方法における塗膜の好ましい形態は、上述した本発明の塗膜の好ましい形態と同様である。
【００８３】
上記（メタ）アクリル系ポリマー（Ａ）と、上記（メタ）アクリル系ポリマー（Ｂ）と、無機充填材とを塗膜化する工程は、該（メタ）アクリル系ポリマー（Ａ）と、該（メタ）アクリル系ポリマー（Ｂ）と、無機充填材とを混合して混合物を得、次いで、該混合物を塗膜化するものであってもよく、該（メタ）アクリル系ポリマー（Ａ）及び該（メタ）アクリル系ポリマー（Ｂ）をそれぞれ別個に塗布するものであってもよい。
【００８４】
上記（メタ）アクリル系ポリマー（Ａ）と、上記（メタ）アクリル系ポリマー（Ｂ）と、無機充填材とを混合して混合物を得、次いで、該混合物を塗膜化することにより、簡便な塗膜化工程にて本発明の効果を好適に得ることができる。ここで、該（メタ）アクリル系ポリマー（Ａ）と、該（メタ）アクリル系ポリマー（Ｂ）とを混合するとは、（１）別々に重合して合成した後、得られたエマルションを混合（ブレンド）すること、（２）一連の製造工程の中で（メタ）アクリル系ポリマー（Ａ）と、該（メタ）アクリル系ポリマー（Ｂ）とを含むものを製造（例えば、多段重合等）することが挙げられる。本発明の効果をより好適に得る観点からは、上記（１）の形態が好ましい。
【００８５】
また上記（メタ）アクリル系ポリマー（Ａ）及び上記（メタ）アクリル系ポリマー（Ｂ）をそれぞれ別個に塗布するとは、通常は該（メタ）アクリル系ポリマー（Ｂ）を含む組成物を基材上に塗布し、次いで該（メタ）アクリル系ポリマー（Ａ）を含む組成物を塗布するものであればよい。ここで、該（メタ）アクリル系ポリマー（Ｂ）及び該（メタ）アクリル系ポリマー（Ａ）を塗布した後に塗膜化工程を行ってもよいし、該（メタ）アクリル系ポリマー（Ｂ）を塗布した後と、該（メタ）アクリル系ポリマー（Ａ）を塗布した後の両方でそれぞれ塗膜化工程を行ってもよい。このように２度の塗布を行うことにより、塗膜の乾燥を塗膜表面に偏在する（メタ）アクリル系ポリマー（Ａ）により非常に適切に調整することができ、塗膜表面の平滑性を際立って優れたものとすることができると考えられる。
【００８６】
また上記塗膜化工程は、例えば塗料組成物を加熱乾燥して行うことが好ましい。加熱乾燥の好ましい条件は、本発明の塗膜において上述したものと同様である。
【発明の効果】
【００８７】
本発明の塗膜用改質剤は、上述の構成よりなり、平滑かつ接着性に優れる塗膜を基材上に形成でき、加熱乾燥性にも優れる塗料組成物を得ることができるものである。
【図面の簡単な説明】
【００８８】
【図１】基材及び基材上に塗布した塗料の断面図である。
【図２】基材及び基材上に塗布した塗料の上面図である。
【図３】加熱炉内に試験板を配置した様子を示す図である。
【図４】塗膜の中央部及び周囲部（額縁部）を示す図である。
【発明を実施するための形態】
【００８９】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
【００９０】
以下の製造例、実施例において、各種物性等は以下のように評価した。
【００９１】
＜重量平均分子量＞
以下の測定条件下で、ＧＰＣ（ゲルパーミエーションクロマトグラフィー）により測定した。
測定機器：ＨＬＣ−８１２０ＧＰＣ（商品名、東ソー社製）
分子量カラム：ＴＳＫ−ＧＥＬ  ＧＭＨＸＬ−Ｌと、ＴＳＫ−ＧＥＬＧ５０００ＨＸＬ（いずれも東ソー社製）とを直列に接続して使用
溶離液：テトラヒドロフラン（ＴＨＦ）
検量線用標準物質：ポリスチレン（東ソー社製）ＰＳｔＱｕｉｃｋ  Ｋｉｔ−Ｍ
流量  １．０ｍｌ／ｍｉｎ
測定方法：測定対象物を固形分が約０．２質量％となるようにＴＨＦに溶解し、フィルター（０．４５μｍ）にてろ過した物を測定サンプルとして分子量を測定した。
【００９２】
＜溶解度パラメーター（ＳＰ値）＞
各エマルションを形成する各ポリマーのＳＰ値は、Fedors(Polymer Eng.Sci.,14,NO.2,147,1974)及びTortorelloら（J.Coat.Technol.,55,696,99,1983）が以下の式（Ｓｍａｌｌの式）を用いて算出したのと同様に求めた。
【００９３】
【数２】
0006466660.tif 000003
【００９４】
式中、δは、ポリマーのＳＰ値である。Δｅ１は、ポリマーを構成する単量体各成分の蒸発エネルギーの計算値（ｋｃａｌ／ｍｏｌ）であり、ΣΔｅ１は、ポリマーを構成する全単量体成分の当該計算値の合計値である。ΔＶｍは、ポリマーを構成する単量体各成分の分子容の計算値（ｍｌ／ｍｏｌ）であり、ΣΔＶｍは、ポリマーを構成する全単量体成分の当該計算値の合計である。ｘは、ポリマーを構成する単量体各成分のモル分布である。
なお、単量体成分の蒸発エネルギー、及び、単量体成分の分子容は、通常用いられる計算値を用いた。
【００９５】
＜ガラス転移温度（Ｔｇ）＞
ポリマーのガラス転移温度（Ｔｇ）測定方法は、レオメーター（ＲＳＡＩＩＩ、ＴＡｉｎｓｔｒｕｍｅｎｔｓ社製、又は、ＡＲＥＳ、ＴＡｉｎｓｔｒｕｍｅｎｔｓ社製）を使用した動的粘弾性測定により、−５０℃〜１００℃のｔａｎδ曲線を求める方法を用いて行った。
上記測定は、後述する製造例１〜３、１８、１９で得られたエマルションの場合、表面が平滑なテフロン板上に乾燥後膜厚が０．２ｍｍとなるようにエマルションを塗布し、２５℃で１２時間乾燥後、１５０℃で３０分間乾燥し、長さ２５ｍｍ×幅５ｍｍのサイズに切り出したサンプルから引っ張りモードで行った（測定条件：３℃／分、周波数１Ｈｚ、歪０．１％）。また上記測定は、後述する製造例４〜１７、２０で得られたエマルションの場合、表面が平滑なテフロン板上に乾燥後膜厚が０．５ｍｍとなるようにエマルションを塗布し、２５℃で１２時間乾燥後、１５０℃で３０分間乾燥し、直径２５ｍｍのサイズに切り出したサンプルからずりモードで行った（測定条件：３℃／分、周波数１Ｈｚ、歪０．１％）。
なお、Ｔｇが低いエマルションは、粘着性があるために、フィルムとして試験体が作製できず、引っ張りモードでの測定が難しい。よって、Ｔｇが低いエマルションは上記のようにずりモードで測定した。
ポリマーのＴｇの測定は、上記のｔａｎδ曲線のピーク温度を計測することにより行った。また、ｔａｎδ曲線のピークトップにおけるｔａｎδの数値（ｔａｎδピークトップ値）を計測した。
【００９６】
＜不揮発分（Ｎ．Ｖ．）＞
得られた水性樹脂分散体約１ｇを秤量、熱風乾燥機で１１０℃×１時間後、乾燥残量を不揮発分として、乾燥前質量に対する比率を質量％で表示した。
＜ｐＨ＞
ｐＨは、ｐＨメーター（堀場製作所社製「Ｆ−２３」）により２５℃での値を測定した。
＜粘度＞
粘度は、Ｂ型回転粘度計を用いて、２５℃、２０ｒｐｍの条件下で測定した。
【００９７】
＜平均粒子径＞
平均粒子径（体積平均粒子径）は、エマルションを蒸留水で希釈し充分に撹拌混合した後、ガラスセルに約１０ｍｌ採取し、これを動的光散乱法による粒度分布測定器（Ｐａｒｔｉｃｌｅ  Ｓｉｚｉｎｇ  Ｓｙｓｔｅｍｓ社製「ＮＩＣＯＭＰ  Ｍｏｄｅｌ  ３８０」）で測定することにより求めた。
【００９８】
＜ポリマーのエマルションの製造例＞
（製造例１）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）６７．１部、ブチルアクリレート（ＢＡ）１９．９部、２−エチルヘキシルアクリレート（２ＥＨＡ）１２．０部、アクリル酸（ＡＡ）１．０部、ｎ−ドデシルメルカプタン（ｎ−ＤＭ）０．２部、予め２０％水溶液に調整したレベノールＷＺ（商品名、花王製、ポリオキシエチレンノニルフェニルエーテル硫酸ナトリウム、以下同様。）１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部、及び、ジイソノニルフタレート（ＤＩＮＰ）１３部（不揮発分に対する含有量１３％）を添加し、重量平均分子量（Ｍｗ）１５００００、不揮発分５５．０％、不揮発分に対するＤＩＮＰ含有量１３％、ガラス転移温度３１℃、ｔａｎδピークトップ値２．１、ＳＰ値９．８５、ｐＨ７．８、粘度３５０ｍＰａ・ｓ、平均粒子径３３０ｎｍのエマルションＢ１を得た。
【００９９】
（製造例２）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）５５．７部、ブチルアクリレート（ＢＡ）３３．２部、２−エチルヘキシルアクリレート（２ＥＨＡ）１２．０部、アクリル酸（ＡＡ）１．０部、ｎ−ドデシルメルカプタン（ｎ−ＤＭ）０．２部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１２００００、不揮発分５５．０％、ガラス転移温度３１℃、ｔａｎδピークトップ値１．９、ＳＰ値９．８５、ｐＨ７．９、粘度１８０ｍＰａ・ｓ、平均粒子径３２０ｎｍのエマルションＢ２を得た。
【０１００】
（製造例３）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）６７．１部、ブチルアクリレート（ＢＡ）１９．９部、２−エチルヘキシルアクリレート（２ＥＨＡ）１２．０部、アクリル酸（ＡＡ）１．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部、及び、ＤＩＮＰ１３部（不揮発分に対する含有量１３％）を添加し、重量平均分子量（Ｍｗ）１７０００、不揮発分５４．８％、不揮発分に対するＤＩＮＰ含有量１３％、ガラス転移温度３１℃、ｔａｎδピークトップ値２．１、ＳＰ値９．８５、ｐＨ７．７、粘度１００ｍＰａ・ｓ、平均粒子径３３０ｎｍのエマルションＢ３を得た。
【０１０１】
（製造例４）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）３９．４部、ブチルアクリレート（ＢＡ）５９．６部、アクリル酸（ＡＡ）１．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１５０００、不揮発分５５．０％、ガラス転移温度−１１℃、ｔａｎδピークトップ値２．５３、ＳＰ値９．８８、ｐＨ７．６、粘度１１０ｍＰａ・ｓ、平均粒子径３５０ｎｍのエマルションＡ１を得た。
【０１０２】
（製造例５）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）７．１部、エチルアクリレート（ＥＡ）９１．９部、アクリル酸（ＡＡ）１．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１５０００、不揮発分５４．９％、ガラス転移温度−１１℃、ｔａｎδピークトップ値２．６７、ＳＰ値１０．２２、ｐＨ７．８、粘度１５０ｍＰａ・ｓ、平均粒子径２８０ｎｍのエマルションＡ２を得た。
【０１０３】
（製造例６）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）７．１部、エチルアクリレート（ＥＡ）９１．９部、アクリル酸（ＡＡ）１．０部、ｎ−ドデシルメルカプタン（ｎ−ＤＭ）１．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）４５０００、不揮発分５５．０％、ガラス転移温度−１１℃、ｔａｎδピークトップ値２．５７、ＳＰ値１０．２２、ｐＨ７．９、粘度２１０ｍＰａ・ｓ、平均粒子径２８０ｎｍのエマルションＡ３を得た。
【０１０４】
（製造例７）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）０．１部、エチルアクリレート（ＥＡ）８８．９部、アクリル酸（ＡＡ）１．０部、ヒドロキシエチルメタクリレート（ＨＥＭＡ）１０．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１５０００、不揮発分５４．８％、ガラス転移温度−１１℃、ｔａｎδピークトップ値２．７７、ＳＰ値１０．５５、ｐＨ７．８、粘度４００ｍＰａ・ｓ、平均粒子径２７０ｎｍのエマルションＡ４を得た。
【０１０５】
（製造例８）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）２４．４部、ブチルアクリレート（ＢＡ）５９．６部、アクリル酸（ＡＡ）１．０部、ヒドロキシエチルメタクリレート（ＨＥＭＡ）１５．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１５０００、不揮発分５４．８％、ガラス転移温度−１２℃、ｔａｎδピークトップ値２．８９、ＳＰ値１０．３７、ｐＨ７．８、粘度８００ｍＰａ・ｓ、平均粒子径２７０ｎｍのエマルションＡ５を得た。
【０１０６】
（製造例９）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）９．０部、エチルアクリレート（ＥＡ）７５．０部、アクリル酸（ＡＡ）１．０部、ヒドロキシエチルアクリレート（ＨＥＡ）１５．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）９０００、不揮発分５４．７％、ガラス転移温度−１２℃、ｔａｎδピークトップ値２．９８、ＳＰ値１０．８２、ｐＨ７．７、粘度５００ｍＰａ・ｓ、平均粒子径２５０ｎｍのエマルションＡ６を得た。
【０１０７】
（製造例１０）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）２．４部、エチルアクリレート（ＥＡ）９１．６部、アクリル酸（ＡＡ）１．０部、アクリロニトリル（ＡＮ）５．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１３０００、不揮発分５４．９％、ガラス転移温度−１０℃、ｔａｎδピークトップ値２．７、ＳＰ値１０．２、ｐＨ７．６、粘度１４０ｍＰａ・ｓ、平均粒子径３１０ｎｍのエマルションＡ７を得た。
【０１０８】
（製造例１１）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）０．８部、エチルアクリレート（ＥＡ）９３．２部、アクリル酸（ＡＡ）１．０部、アクリルアミド５．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）７０００、不揮発分５４．８％、ガラス転移温度−１２℃、ｔａｎδピークトップ値２．７２、ＳＰ値１０．２、ｐＨ７．９、粘度７５０ｍＰａ・ｓ、平均粒子径２６０ｎｍのエマルションＡ８を得た。
【０１０９】
（製造例１２）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）１２．６部、エチルアクリレート（ＥＡ）８６．４部、アクリル酸（ＡＡ）１．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１５０００、不揮発分５４．９％、ガラス転移温度−６℃、ｔａｎδピークトップ値２．６３、ＳＰ値１０．２２、ｐＨ７．５、粘度１８０ｍＰａ・ｓ、平均粒子径２８０ｎｍのエマルションＡ９を得た。
【０１１０】
（製造例１３）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）３．７部、エチルアクリレート（ＥＡ）９５．３部、アクリル酸（ＡＡ）１．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１５０００、不揮発分５４．９％、ガラス転移温度−１４℃、ｔａｎδピークトップ値２．７３、ＳＰ値１０．２２、ｐＨ７．７、粘度１４０ｍＰａ・ｓ、平均粒子径２８０ｎｍのエマルションＡ１０を得た。
【０１１１】
（製造例１４）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにスチレン（Ｓｔ）８．６部、エチルアクリレート（ＥＡ）８０．４部、アクリル酸（ＡＡ）１．０部、ヒドロキシエチルアクリレート（ＨＥＡ）１０．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１３０００、不揮発分５４．８％、ガラス転移温度−１１℃、ｔａｎδピークトップ値２．５９、ＳＰ値１０．４７、ｐＨ７．２、粘度１３０ｍＰａ・ｓ、平均粒子径２５０ｎｍのエマルションＡ１１を得た。
【０１１２】
（製造例１５）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）０．１部、エチルアクリレート（ＥＡ）８８．９部、アクリル酸（ＡＡ）１．０部、ヒドロキシエチルメタクリレート（ＨＥＭＡ）１０．０部、ｎ−ドデシルメルカプタン（ｎ−ＤＭ）０．４部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）７５０００、不揮発分５５．１％、ガラス転移温度−１１℃、ｔａｎδピークトップ値２．２、ＳＰ値１０．５５、ｐＨ７．９、粘度６００ｍＰａ・ｓ、平均粒子径２８０ｎｍのエマルションＡ１２を得た。
【０１１３】
（製造例１６）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）０．１部、エチルアクリレート（ＥＡ）８８．９部、アクリル酸（ＡＡ）１．０部、ヒドロキシエチルメタクリレート（ＨＥＭＡ）１０．０部、ｎ−ドデシルメルカプタン（ｎ−ＤＭ）５０．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加しエマルションＡ１３を得る予定であったが、ポリマーエマルションを得ることができなかった。
【０１１４】
（製造例１７）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）５０．７部、２−エチルヘキシルアクリレート（２ＥＨＡ）４８．３部、アクリル酸（ＡＡ）１．０部、ｎ−ドデシルメルカプタン（ｎ−ＤＭ）０．２部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）３２００００、不揮発分５５．０％、ガラス転移温度１０℃、ｔａｎδピークトップ値２．３、ＳＰ値９．５８、ｐＨ７．７、粘度１５０ｍＰａ・ｓ、平均粒子径２９０ｎｍのエマルションＢ４を得た。
【０１１５】
（製造例１８）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）７０．３部、２−エチルヘキシルアクリレート（２ＥＨＡ）２８．７部、アクリル酸（ＡＡ）１．０部、ｎ−ドデシルメルカプタン（ｎ−ＤＭ）０．２部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）２５００００、不揮発分５５．０％、ガラス転移温度５０℃、ｔａｎδピークトップ値１．８、ＳＰ値９．７４、ｐＨ８．１、粘度８０ｍＰａ・ｓ、平均粒子径３３０ｎｍのエマルションＢ５を得た。
【０１１６】
（製造例１９）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにメチルメタクリレート（ＭＭＡ）４９．５部、アクリル酸（ＡＡ）０．５部、ｎ−ドデシルメルカプタン（ｎ−ＤＭ）０．１部、予め２０％水溶液に調整したレベノールＷＺ５．０部及び脱イオン水１６．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を９０分にわたって均一に滴下した（１段目分滴下）。滴下終了後６０分同温度を維持した。その間、上記ロートにメチルメタクリレート（ＭＭＡ）２０．３部、２−エチルヘキシルアクリレート（２ＥＨＡ）２８．７部、アクリル酸（ＡＡ）０．５部、ｎ−ドデシルメルカプタン（ｎ−ＤＭ）０．１部、予め２０％水溶液に調整したレベノールＷＺ５．０部及び脱イオン水１６．０部からなる単量体乳化物を仕込み２段目滴下分とした。そして１段目滴下分を反応した系内を８０℃に維持したまま、引き続き２段目滴下分の単量体乳化物を９０分にわたって均一に滴下した。２段目分を滴下終了後、６０分同温度に維持した。得られた反応液を室温まで冷却後、２５％アンモニア水０．７部を添加し、重量平均分子量（Ｍｗ）２８００００、不揮発分５５．０％、ガラス転移温度３５℃、ｔａｎδピークトップ値１．５、ＳＰ値９．７４、ｐＨ７．９、粘度１２０ｍＰａ・ｓ、平均粒子径２５０ｎｍのコア・シェル複合型エマルションＢ６を得た。
【０１１７】
（製造例２０）
撹拌機、還流冷却管、温度計、窒素導入管及び滴下ロートを取り付けた重合器に脱イオン水３７．４部を仕込んだ。その後、窒素ガス気流下で撹拌しながら内温を７５℃まで昇温した。一方、上記滴下ロートにスチレン（Ｓｔ）４０．１部、ブチルアクリレート（ＢＡ）５８．９部、アクリル酸（ＡＡ）１．０部、ｎ−ドデシルメルカプタン（ｎ−ＤＭ）５．０部、予め２０％水溶液に調整したレベノールＷＺ１０．０部及び脱イオン水３２．０部からなる単量体乳化物を仕込んだ。次に、重合器の内温を８０℃に維持しながら、上記単量体乳化物のうちの１部、５％過硫酸カリウム水溶液４部を添加し、初期重合を開始した。２０分後、反応系内を８０℃に維持したまま、残りの単量体乳化物を１８０分にわたって均一に滴下した。滴下終了後６０分同温度を維持した。得られた反応液を室温まで冷却後、２５％アンモニア水０．７部を添加し、重量平均分子量（Ｍｗ）１１０００、不揮発分５４．７％、ガラス転移温度−１０℃、ｔａｎδピークトップ値２．６４、ＳＰ値９．４、ｐＨ７．４、粘度９０ｍＰａ・ｓ、平均粒子径３００ｎｍのエマルションＡ１４を得た。
【０１１８】
＜実施例１〜１８、比較例１〜４＞
（実施例１）
製造例１で得られたエマルションＢ１と、製造例４で得られたエマルションＡ１とを、９／１の混合比（質量比）で混合し、樹脂組成物Ａを得た。
【０１１９】
（実施例２）
製造例１で得られたエマルションＢ１と、製造例５で得られたエマルションＡ２とを、９／１の混合比（質量比）で混合し、樹脂組成物Ｂを得た。
【０１２０】
（実施例３）
製造例１で得られたエマルションＢ１と、製造例５で得られたエマルションＡ２とを、７／３の混合比（質量比）で混合し、樹脂組成物Ｃを得た。
【０１２１】
（実施例４）
製造例１で得られたエマルションＢ１と、製造例６で得られたエマルションＡ３とを、９／１の混合比（質量比）で混合し、樹脂組成物Ｄを得た。
【０１２２】
（実施例５）
製造例１で得られたエマルションＢ１と、製造例７で得られたエマルションＡ４とを、９／１の混合比（質量比）で混合し、樹脂組成物Ｅを得た。
【０１２３】
（実施例６）
製造例１で得られたエマルションＢ１と、製造例８で得られたエマルションＡ５とを、９／１の混合比（質量比）で混合し、樹脂組成物Ｆを得た。
【０１２４】
（実施例７）
製造例１で得られたエマルションＢ１と、製造例９で得られたエマルションＡ６とを、９／１の混合比（質量比）で混合し、樹脂組成物Ｇを得た。
【０１２５】
（実施例８）
製造例１で得られたエマルションＢ１と、製造例１０で得られたエマルションＡ７とを、９／１の混合比（質量比）で混合し、樹脂組成物Ｈを得た。
【０１２６】
（実施例９）
製造例１で得られたエマルションＢ１と、製造例１１で得られたエマルションＡ８とを、９／１の混合比（質量比）で混合し、樹脂組成物Ｉを得た。
【０１２７】
（実施例１０）
製造例１で得られたエマルションＢ１と、製造例１２で得られたエマルションＡ９とを、９／１の混合比（質量比）で混合し、樹脂組成物Ｊを得た。
【０１２８】
（実施例１１）
製造例１で得られたエマルションＢ１と、製造例１３で得られたエマルションＡ１０とを、９／１の混合比（質量比）で混合し、樹脂組成物Ｋを得た。
【０１２９】
（実施例１２）
製造例１で得られたエマルションＢ１と、製造例１４で得られたエマルションＡ１１とを、９／１の混合比（質量比）で混合し、樹脂組成物Ｌを得た。
【０１３０】
（実施例１３）
製造例２で得られたエマルションＢ２と、製造例４で得られたエマルションＡ１とを、９／１の混合比（質量比）で混合し、樹脂組成物Ｍを得た。
【０１３１】
（実施例１４）
製造例２で得られたエマルションＢ２と、製造例５で得られたエマルションＡ２とを、９／１の混合比（質量比）で混合し、樹脂組成物Ｎを得た。
【０１３２】
（実施例１５）
製造例１７で得られたエマルションＢ４と、製造例７で得られたエマルションＡ４とを、９／１の混合比（質量比）で混合し、樹脂組成物Ｏを得た。
【０１３３】
（実施例１６）
製造例１８で得られたエマルションＢ５と、製造例７で得られたエマルションＡ４とを、９／１の混合比（質量比）で混合し、樹脂組成物Ｐを得た。
【０１３４】
（実施例１７）
製造例１９で得られたエマルションＢ６と、製造例７で得られたエマルションＡ４とを、９／１の混合比（質量比）で混合し、樹脂組成物Ｑを得た。
【０１３５】
（実施例１８）
製造例１で得られたエマルションＢ１と、製造例２０で得られたエマルションＡ１４とを、９／１の混合比（質量比）で混合し、樹脂組成物Ｒを得た。
【０１３６】
（比較例１）
製造例１で得られたエマルションＢ１を樹脂組成物Ｓとした。
【０１３７】
（比較例２）
製造例１で得られたエマルションＢ１と、製造例１５で得られたエマルションＡ１２とを、９／１の混合比（質量比）で混合し、樹脂組成物Ｔを得た。
【０１３８】
（比較例３）
製造例１で得られたエマルションＢ１と、製造例１６で得られたエマルションＡ１３とを９／１の混合比（質量比）で混合し樹脂組成物Ｕを得る予定であったが、Ａ１３の合成が不可となった為に得ることができなかった。
【０１３９】
（比較例４）
製造例３で得られたエマルションＢ３を樹脂組成物Ｖとした。
【０１４０】
＜塗料組成物の調製＞
実施例１〜１８の樹脂組成物Ａ〜Ｒ、比較例１、２、４の樹脂組成物Ｓ、Ｔ、Ｖをそれぞれ下記の通り配合し、制振材配合物として制振材塗膜を作製し、塗膜内容、加熱乾燥性、塗膜表面の平滑性、接着強度を評価し、総合的な評価を行った。結果を表１に示す。
・樹脂組成物Ａ〜Ｔ、Ｖ（不揮発分５５％）                    １００部
・炭酸カルシウム（ＮＮ＃２００＊１）                        １００部
・分散剤（アクアリックＤＬ−４０Ｓ＊２）                        １部
・増粘剤（アクリセットＷＲ−６５０＊３）                    ０．５部
・消泡剤（ノプコ８０３４Ｌ＊４）                            ０．５部
・発泡剤（Ｆ−３０＊５）                                        １部
＊１：日東粉化工業株式会社製 充填剤
＊２：株式会社日本触媒製  ポリカルボン酸型分散剤（有効成分４４％）
＊３：株式会社日本触媒製  アルカリ可溶性のアクリル系増粘剤（有効成分３０％）
＊４：サンノプコ株式会社製  消泡剤（主成分：疎水性シリコーン＋鉱物油）
＊５：松本油脂製薬株式会社製  発泡剤
【０１４１】
なお、表１中、「ΔＳＰ」はエマルションＡ（表面改質剤）のＳＰ値からエマルションＢ（主剤）のＳＰ値を差し引いた差を表し、「δＴｇ」はエマルションＢ（主剤）のＴｇからエマルションＡ（表面改質剤）のＴｇを差し引いた差を表す。
【０１４２】
各種特性の評価方法を以下に示す。
【０１４３】
（塗膜内容、加熱乾燥性、塗膜表面の平滑性評価）
以下の条件で、図１、図２に示した基材及び基材上に塗布した塗料からなる試験板を図３に示すように加熱炉内で加熱乾燥し、得られた塗膜の中央部／エッジ部の膜厚と重量測定を行い、以下の評価基準で評価した。
【０１４４】
（１）テフロン基材の上にウェット塗膜（厚み５ｍｍ×幅３０ｃｍ×長さ３０ｃｍ）を塗布後、１５０℃で３０分間加熱乾燥した。
（２）加熱後、塗膜を室温に冷却し、テフロン基材から剥がした。
（３）その剥した塗膜（幅３０ｃｍ×長さ３０ｃｍ）の重量（単位：ｇ）を測定した（その重量を乾燥重量とした。）。
（４）その後に、その塗膜を１５０℃で２時間加熱乾燥後、室温に戻して重量（単位：ｇ）を測定した（その重量を絶乾燥重量とした。）。
（５）残存揮発分率（％）＝｛（（３）で測定した重量−（４）で測定した重量）／（３）で測定した重量｝×１００で評価した。
（６）その塗膜（幅３０ｃｍ×長さ３０ｃｍ）から中央部２０ｃｍ×１ｃｍをくり抜いた（図４）。
（７）そのくり抜いた部分の厚み（最も薄い部分）及び重量を測定した。その測定値を中央部の膜厚として、塗膜内容の膜厚項（ｍｍ）と塗膜重量項（ｇ）に記入した。更に単位面積当たり重量を以下の式で計算し項目に記入した。
＊）単位面積当たり重量（ｇ／ｃｍ２）＝塗膜重量（ｇ）／（２０ｃｍ×１ｃｍ）
（８）エッジ部の膜厚は、（３）の塗膜の周囲部（額縁部）の最も高い膜厚とした。
【０１４５】
（塗膜表面の平滑性の評価基準）
◎：膜厚比｛（中央部の膜厚／エッジ部の膜厚）×１００（％）｝が９３％以上、１００％以下
○：上記膜厚比が８７％以上、９３％未満
△：上記膜厚比が７９％以上、８７％未満
▲：上記膜厚比が７０％以上、７９％未満
×：上記膜厚比が０％以上、７０％未満
膜厚比が１００％に近い方が、塗膜における中央部の膜厚とエッジ部の膜厚との差が小さく、エッジ部変形抑制効果がある。
【０１４６】
（塗膜の接着強度測定方法）
ＪＩＳ  Ａ  ６９０９（建築仕上げ塗材）の「付着強さ」の品質規定に準じて評価した。
（試験体作製方法）
上記の得られた塗料配合物を、鋼板（商品名「ＳＰＣＣ−ＳＤ」日本テストパネル（株）製）上に、その塗膜が厚み５ｍｍ×３０ｃｍ×３０ｃｍとなるように塗布した。その塗布したウェット塗膜を１５０℃×３０分加熱乾燥し、室温に戻した。このシート物を試験体とした。
【０１４７】
（接着強度測定）
鋼性アタッチメント（４ｃｍ×４ｃｍ）をエポキシ樹脂（２液硬化型）系接着剤を用いて上記のシート表面に接着した。そのアタッチメントの周囲をカッターで鋼板まで切り込みを入れた。約１時間後に建研式単軸油圧引っ張り試験機ＬＰＴ−１５００を用いて塗膜が剥がれる時の荷重力を計測した。その計測した数値を以下の式により算出し、接着強度とした。
式：接着強度（Ｎ／ｍｍ２）＝荷重力（Ｎ）／１６００（ｍｍ２）
【０１４８】
（総合評価）
上記の評価結果より、塗料用途に用いる場合の塗料組成物の加熱乾燥性、塗膜の平滑性や接着性を総合的に評価した。
◎：非常に優れる。
○：優れる。
△：普通である。
▲：やや劣る。
×：劣る。
【０１４９】
【表１】
0006466660.tif 000004
【０１５０】
上記実施例、比較例の結果から、水系溶媒中のエマルションであり、重量平均分子量が５０００〜５００００である塗膜用改質剤を用いて得られた塗料組成物は、平滑かつ接着性に優れる塗膜を基材上に形成でき、加熱乾燥性にも優れる塗料組成物を得ることができることが確認された。
【図１】
0006466660.tif 000005
【図２】
0006466660.tif 000006
【図３】
0006466660.tif 000007
【図４】
0006466660.tif 000008